FR 2893325 A1 20070518 FR 0553471 A 20051115 PROCEDE DE PREPARATION DE POLYHYDROXYALKANOATES POLYMERES AINSI OBTENUS, COMPOSITIONS LES COMPRENANT ET LEURS UTILISATIONS DESCRIPTION La présente invention a trait à un procédé de préparation de polyhydroxyalkanoates (PHAs), en particulier de poly(3-hydroxybutyrate) (PHB). Plus précisément, l'invention concerne un procédé de préparation de polyhydroxyalkanoates, tels que le poly(3-hydroxybutyrate) (PHB) par polymérisation par ouverture de cycle de lactones, telles que la (3-butyrolactone (BEL). L'invention concerne également les polymères de PHA susceptibles d'être obtenus par ce procédé, les compositions comprenant ces polymères, et les utilisations de ces polymères et compositions. Le domaine technique de l'invention peut être 20 défini de manière très large comme celui des polymères biodégradables et de leur préparation. Les polymères biodégradables ont récemment fait l'objet d'un grand intérêt pour remplacer les matériaux synthétiques classiques [1]. Parmi les 25 nouveaux polymères biodégradables qui ont été développés durant les dix dernières années, les polyhydroxyalkanoates (PHAs) sont particulièrement intéressants. Les propriétés des PHAs vont de rigides à élastiques, en fonction de la longueur des chaînes 30 latérales ou du type de copolymère. 15 De plus, ces matériaux combinent les propriétés de film barrière des polyesters avec les bonnes propriétés mécaniques du polyéthylène et du polypropylène préparés à partir du pétrole. Le PHA le plus courant est le poly(3-hydroxybutyrate) (PHB) qui est un polyester aliphatique produit par des bactéries et d'autres organismes vivants [2], [3]. Ce polymère naturel biodégradable et biocompatible est isotactique avec tous les centres stériques dans la configuration (R) [4], [5]. Dans le document [6], on utilise des bactéries qui fabriquent naturellement des polymères et on transforme leur métabolisme pour qu'elles produisent des polymères et copolymères de PHB biodégradables, à partir de sucres végétaux ou d'huiles végétales. Le PHB produit par des bactéries, isolé, est hautement cristallin, se trouve dans la forme énantiomériquement pure où tous les centres stériques sont dans la configuration (R), fond à 175-180 C, avec une température de transition vitreuse (Tg) de 9 C [7]. Cependant, le fort caractère cristallin et la faible stabilité thermique du PHB sont la source de difficultés lors de son traitement à l'état fondu, car sa température de dégradation (qui donne des groupes crotonates) commence immédiatement au-dessus de la température de fusion (Tm), ce qui limite leur importance industrielle. Pour améliorer l'aptitude au traitement, un PHB syndiotactique, contenant en alternance des séquences formées de motifs compétitifs de (R) et (S), R-hydroxybutyrate pourrait être une alternative intéressante en tant que matière plastique industrielle biodégradable, à la condition que sa température de fusion soit inférieure à celle du polyester isotactique. De nombreux procédés existent pour la synthèse des PHAs, tels que le PHB, mais le plus commode et le plus prometteur est la polymérisation par ouverture de cycle ("Ring-Opening Polymerization" ou "ROP", en anglais) de lactones, telles que la R-butyrolactone, où la force motrice de la polymérisation est la relaxation de la contrainte du cycle [8]. Il a été montré qu'un polyhydroxybutyrate fortement isostatique (R ou S) pouvait être obtenu lorsque de la R-butyrolactone, optiquement pure (R), respectivement (S), était mise en oeuvre [9], alors que lorsqu'on utilise un mélange racémique de R-butyrolactone (R) et (S), du PHB atactique [10] et du PHB enrichi en diades isotactique [11] ou syndiotactique [12] peut être formé. Des microstructures isotactiques, atactique ou syndiotactique ont pu être observées lors de la polymérisation, à partir de BBL racémique en utilisant des initiateurs métalliques. Cependant, à l'exception des catalyseurs distannoxane [12a] et alkylzinc alcoolate [10c], récemment mentionnés, la plupart des systèmes étudiés par la polymérisation par ouverture de cycle de la BBL sont extrêmement lents et/ou ne sont pas capables de produire un PHB de masse moléculaire élevée de manière contrôlée. Dans un document récent, COATES et Al. [13], ont décrit que les complexes de R-diiminate de zinc alcoolates sont capables de polymériser la BBL avec des activités jamais atteintes jusqu'alors, dans des conditions douces, pour préparer des PHA de manière contrôlée. Des masses moléculaires élevées ont été atteintes à température ambiante avec une polydispersité tout à fait bonne (PDI = 1,20) après 12 h, mais tous les PHB obtenus étaient atactiques. Récemment ont été divulgués plusieurs complexes à site unique bis (phénolate) de métaux du groupe 3, bien définis, qui ont une action efficace en tant qu'initiateurs dans la synthèse de polymères biodégradables, par exemple dans la préparation de poly(acide lactique) hétérotactique et syndiotactique à partir de lactide racémique et de lactide-méso, respectivement [14]. Les PHAS produits par synthèse bactérienne restant, malgré de nombreuses utilisations potentielles, trop chers pour une large utilisation, il existe, au regard de ce qui précède, un besoin pour un procédé de préparation par synthèse chimique qui permette de préparer des PHAs tels que la PHB, notamment syndiotactiques avec un polydispersité étroite, une masse moléculaire élevée, de manière rapide, sélective, et avec un haut rendement. Le but de la présente invention et de fournir un procédé de préparation de polyhydroxyalcanoates PHA et en particulier de PHB qui réponde, entre autres, à ces besoins. Le but de la présente invention est encore de fournir un tel procédé de préparation qui ne présente pas les inconvénients, défauts, limitations et désavantages des procédés de l'art antérieur et qui résolve les problèmes des procédés de l'art antérieur. Ce but et d'autres encore, sont atteints, conformément à l'invention par un procédé de préparation d'un polymère de polyhydroxyalcanoate (PHA) par polymérisation par ouverture de cycle d'une lactone de formule (I) O (CH2)n O R où n est un nombre entier de 1 à 4, et R représente un hydrogène ou un groupe alkyle de 1 à 4C linéaire ou ramifié, caractérisé en ce que la polymérisation est effectuée en présence d'un initiateur de formule (II) . THFJ O- `-O R1 (II) R3/O X dans laquelle : - R3 représente un groupe alkyle de 1 à 15C tel qu'un groupe méthyle, éthyle, i-propyle, n-propyle, n-butyle, i-butyle, t-butyle ; un groupe benzyle ; - R1 et R2 identiques ou différents représentent chacun un groupe choisi parmi les groupes alkyle de 1 à 15C, tels qu'un méthyle ; t-butyle ; cumyle (a,a-diméthylbenzyle) ; adamantyle ; trityle ; et trialkyl silyle (C3 à C35) ; - X représente 0(R4), S (R4) ou N(R4) (R5) , où R4 et R5 représentent chacun indépendamment un groupe alkyle de 1 à 15C tel qu'un groupe méthyle, éthyle ; un groupe benzyle ; - M est un métal du groupe 3 de la classification périodique des éléments tel que Y, La ou 15 Nd. La lactone est choisie généralement parmi les lactones répondant aux formules suivantes : O O O O O ~O R (la) (R (lb) (Ic) 20 dans lesquelles R a la signification déjà donnée plus haut. De préférence, dans la formule (Ia) R représente H, méthyle ou éthyle et de préférence dans la formule (Ib) R représente H, méthyle, éthyle ou propyle. 25 La lactone dont on effectue préférentiellement la polymérisation est la (3-butyrolactone notamment la (3-butyrolactone racémique. (Id) La lactone que l'on polymérise est de préférence une lactone racémique lorsque sa structure le permet c'est-à-dire lorsque dans les formules II ci-dessus R est différent de H. La lactone pourra ainsi être la (3-butyrolactone racémique ou la y-valérolactone racémique. Le procédé selon l'invention permet alors d'obtenir de manière très préférentielle le polymère de PHA (par exemple de PHB) syndiotactique avec un degré de syndioacticité généralement de 70 à 99%. La Tm de tels polymères varie généralement de 130 à 180 C selon la syndiotacticité L'initiateur de formule (II) est choisi généralement parmi les composés de formules suivantes :15 8 N R/O \ (Me)2 TH Fi 0ùY10 :O R/O \ Me ((Ilg) 105 L'initiateur de formule (II) préféré est le composé suivant : (II 1) (ou 18) 10 18 La polymérisation est généralement réalisée dans un solvant choisi parmi, par exemple, le toluène, le tétrahydrofurane (THF), le chlorobenzène et leurs mélanges. Le solvant préféré est le toluène. Le rapport de la concentration en lactone à celle de l'initiateur est généralement de 50 à 5000, de préférence de 100 à 2000. La polymérisation est généralement réalisée à une température de -30 à 120 C, de préférence de 0 à 60 C, et de préférence encore de 15 à 30 C, par exemple de 20 C. Le procédé selon l'invention s'applique en particulier à la polymérisation de la R-butyrolactone racémique, réalisée avec le complexe de formule (IIl), dans le toluène, à une température de -30 C à 110 C, de préférence de 0 à 60 C, et le rapport de la concentration en R-butyrolactone sur celle de l'initiateur (du complexe) est généralement de 100 à 2000. Le polymère préparé a généralement une masse moléculaire moyenne en nombre de 4000 à 500 000, de préférence de 8000 ou 9000 à 170 000. En outre, le polymère a généralement un indice de polydispersité (PDI) de 1,01 à 1,50, de préférence de 1,05 à 1,20. Le procédé selon l'invention se distingue fondamentalement des procédés de l'art antérieur car il met en oeuvre pour la polymérisation de lactones par ouverture de cycle des composés initiateurs spécifiques qui n'ont jamais été utilisés dans la polymérisation de lactones par ouverture de cycles, et qu'il conduit à des PHA à haute teneur syndiotactique. Certains de ces initiateurs ont déjà été utilisés pour la polymérisation par ouverture de cycle de lactides, mais rien ne pouvait laisser supposer qu'ils pourraient être également employés avec succès à la polymérisation des lactones. En effet, les initiateurs sont généralement spécifiques à la polymérisation par ouverture de cycle d'une classe de composés spécifiques et les excellents résultats obtenus avec certains initiateurs pour la polymérisation des lactides ne pouvaient en aucun cas laisser présager que de tels initiateurs seraient aussi avantageux dans le cadre la polymérisation des lactones. Le procédé selon l'invention permet d'obtenir de manière parfaitement contrôlée avec une très grande activité, une très grande productivité, un très haut rendement, et une très haute sélectivité des polymères de PHA, de masse moléculaire élevée et avec une répartition étroite de la masse moléculaire. En particulier, des polymères hétérotactiques de PHA avec une répartition étroite de masse moléculaire, ladite masse moléculaire étant une masse moléculaire moyenne en nombre élevée par exemple de 4 000 à 500 000 ont été obtenus grâce au procédé de l'invention, avec des activités et des productivités très élevées voire quantitatives, à température ambiante. Le procédé selon l'invention permet notamment de contrôler la tacticité du polymère obtenu et de préparer préférentiellement des polymères essentiellement syndiotactiques à partir de lactones racémiques lorsque celles-ci existent. L'invention concerne en outre un polymère de polyhydroxyalcanoate susceptible d'être obtenu par le procédé tel que décrit plus haut. Ce Polymère de polyhydroxyalcanoate est avantageusement un PHA syndiotactique susceptible d'être obtenu par polymérisation d'une lactone (I) racémique. Ladite lactone est de préférence la J3- butyrolactone racémique ou la y-valérolactone racémique. Le polymère susceptible d'être obtenu par le procédé de l'invention, lorsqu'il est syndiotactique a généralement un degré de syndiotacticité de 70 à 99%. Le polymère susceptible d'être obtenu par le procédé de l'invention a généralement une masse moléculaire moyenne en nombre de 4000 à 500 000, de préférence de 8000 ou 9000 à 170 000. Le polymère susceptible d'être obtenu par le procédé de l'invention a généralement un indice de polydispersité PDI de 1,01 à 1,50, de préférence de 1,05 à 1,20. L'invention concerne également une composition de matière comprenant le polymère de polyhydroxyalcanoate décrit ci-dessus et d'autres ingrédients. Avantageusement, cette composition est biodégradable ; auquel cas cette composition comprend généralement, en outre, un ou plusieurs polymères biodégradables différents du polyhydroxyalcanoate. Dans les compositions selon l'invention, le polymère de polyhydroxyalcanoate est généralement présent à raison de 0,1 à 99,9%, de préférence 1 à 99%, de préférence encore 5 à 90%, mieux 10 à 80%, mieux encore 20 à 70%, par exemple 40 à 60%, notamment 50%, ou 55% en poids de poids total de la composition. L'invention a trait aussi à l'utilisation du polymère susceptible d'être préparé par le procédé de l'invention ou de la composition telle que décrite plus haut dans des emballages notamment alimentaires. L'invention concerne aussi l'utilisation du polymère susceptible d'être préparé par le procédé de l'invention ou de la composition telle que décrite plus haut, dans des dispositifs et procédés biomédicaux ou pour des applications biomédicales. L'invention a trait en outre à l'utilisation du polymère susceptible d'être préparé par le procédé de l'invention ou de la composition telle que décrite plus haut, dans des fixations chirurgicales telles que des sutures, des agrafes et des plaques. L'invention a enfin trait à l'utilisation du polymère susceptible d'être préparé par le procédé de l'invention ou de la composition telle que décrite plus haut, pour la libération contrôlée, retardée de médicaments. L'invention va maintenant être décrite de manière détaillée dans la description qui suit faite à titre illustratif et non limitatif en relation avec les dessins joints dans lesquels : - la figure 1 représente les régions carbonyle (a) et méthylène (b) des spectres en RMN du C (125 MHz, CDC13) du PHB préparé par polymérisation de la (3-butyrolactone racémique avec le complexe (II1) ; - la figure 2 représente les thermogrammes obtenus en analyse calorimétrique différentielle à compensation de puissance ( Differential Scanning Calorimetry en anglais) respectivement d'un polymère PHB syndiotactique à 85% (exemple 12, courbe a)) et d'un polymère PHB syndiotactique à 91% (exemple 2, courbe b)). Dans la description qui suit on décrit le procédé selon l'invention en faisant essentiellement référence à la polymérisation de la (3-butyrolactone racémique préférentiellement par le complexe de formule (II1), mais il est bien évident que l'homme du métier comprendra que cette description peut s'appliquer aussi à la polymérisation d'autres lactones racémiques ou non avec le même complexe ou avec d'autres complexes décrits dans la présente. Les initiateurs complexes mis en oeuvre dans le procédé selon l'invention sont préparés à partir de ligands diamino et alcoxy-amino bisphénol H2L par exemple 1 à 6 qui sont généralement synthétisés par des doubles condensations de Mannich du phénol substitué correspondant, du formaldéhyde et de l'alcoxy-amine ou diamine appropriée selon le schéma 1 suivant : ~- + + 2 HCHO McOH, reflux 12-72h H2N OH Schéma 1 : Synthèse des ligands aminobisphénolate Dans le schéma 1, RI, R2 et X ont la signification déjà précisée plus haut. Ils peuvent être isolés avec des rendements moyens à modérés sous la forme de poudres microcristallines. Certains de ces composés N,N-substitués sont difficiles à obtenir à cause de la formation de benzoxazines en tant que sous produits qui a lieu par cyclisation du produit intermédiaire N-substitué. On donne ci-après sur le schéma 2 la formule de ligands aminobisphénolates particuliers 1 à 6. OMe OMe 3 4 OMe 6 Schéma 2 : Ligands aminobisphénolates particuliers 1 à 6 5 Des précurseurs de métaux du groupe 3 [MR' 3 (THF) 2] avec M = Y, La ; et R' = CH2SiMe3r N (SiHMe2) 2 et [Na{N (SiMe3) 2}3] sont chacun traités avec un équivalent de ligand bisphénolate (et la formule générale apparaît dans le schéma 1), par exemple avec un équivalent de chacun des bisphénols H2L 1 à 6 pour donner les complexes d'yttrium et de lanthane [(L)M(R')(THF)] 7 à 10, 12 à 14, 16 et 17, et [(L)Nd.{N(SiMe3)2}] 11 et 15 avec de bons rendements (schéma 3). 1-6 R` MR3(THF)2 benzene ou pentane 20 C -2 RH 7-10 12-14 16-17 Nd[N(SiMe3)2]3 nzene ou toluene 20 C -2 HN(SiMe3)2 11, 15 Schéma 3 : Synthèse des complexes 7-17 Le tableau 1 rassemble les significations des ligands, du métal, et des substituants pour les complexes 7 à 17. be Tableau 1 Complexe Métal Ligand R' 7 Y 1 N(SiMe3)2 8 Y 2 N(SiHMe2)2 9 Y 2 CH2SiMe3 10 La 2 N(SiHMe2)2 11 Nd 2 N(SiMe3)2 12 Y 3 N(SiHMe2)2 13 Y 4 N(SiHMe2)2 14 La 4 N(SiHMe2)2 15 Nd 4 N(SiMe3)2 16 Y 5 N(SiHMe2)2 17 Y 6 N(SiHMe2)2 Les complexes utilisés dans le procédé selon l'invention tels que le complexe (IIl) sont préparés à partir par exemple des complexes 7 à 17 par réaction de ceux-ci avec l'alcool adéquate de formule R3-OH (où R3 a la signification déjà donnée plus haut) à température ambiante dans un solvant tel que le [D6] benzène ou le [D6] THF (schéma 4). Un alcool préféré est l'isopropanol. 1 equiv iPrOH, 20 C THF , OùY-I O -HN(SiHMe2) 2 [D6]benzene or Ph ~â Me Ph [D8]THF 18 Schéma 4 L'invention va maintenant être décrite dans la partie expérimentale et les exemples suivants qui ont trait à la synthèse des complexes aminobisphénoxy 1715 et à leur essai en polymérisation de la (3-butyrolactone racémique. Conditions générales La synthèse des complexes et les tests de polymérisation ont été effectués en boîte à gants. La verrerie utilisée est séchée à l'étuve à 120 C toute la nuit et refroidie sous vide avant utilisation. Les solvants utilisés (toluène, THF, pentane) sont distillés sur Na/K sous argon et sont dégazés plusieurs fois avant utilisation. Le benzène-d6 est séché et dégazé avant utilisation. Les précurseurs métalliques Y (N (SiHMe2) 2) 3THF2, La (N (SiHMe2) 2) 3THF2r Nd (N (TMS) 2) 3 ont été synthétisés au laboratoire. La rac-butyrolactone est distillée deux fois sur CaH2 sous vide, puis est conservée en boîte à gants. La synthèse des ligands a été faite à partir de réactifs commerciaux, ou à partir de réactifs synthétisés au préalable au laboratoire. Les ligands 2 et 3 ont été synthétisés selon les mêmes procédures déjà publiées. Synthèse du ligand bisaminophenoxy(2,4-dimethyl) (Composé 1) Le formaldehyde (1.2 ml, 16 mmol) et la methoxyethylamine (0.52 ml, 6 mmol) sont mélangés à température ambiante. Le mélange est ensuite rajouté à une solution de 2,4-dimethylphénol (1.95 g, 16 mmol) dans le méthanol (4 ml). Le milieu réactionnel est ensuite porté à reflux 24h. Après que le mélange ait été refroidi, un précipité marron est observé, la solution est séparée du précipité, et celui-ci est redissous dans un minimum de méthanol, puis porté à reflux 2 h. Un précipité blanc est ainsi formé au fond de la solution. Le mélange est filtré sous vide, puis la poudre blanche obtenue est séchée sous vide. Le filtrat est laissé au réfrigérateur 24 h, des cristaux blancs sont obtenus (1,1 g, rdt 52%). RMN 1H (200 MHz, CDC13, 25 C) : ô 8.35 (s, 2 H ; ArOH), 6.85 (s, 2 H; ArH), 6.67 (s, 2 H ; ArH), 3.72 (s, 4 H ; ArCH2) , 3.58 ( t , 3J(H,H) = 5 . 1 Hz, 2 H ; NCH2CH2O) , 3.47 (s, 3 H ; OCH3), 2 . 7 0 ( t , 3J(H,H) - 4 . 9 Hz, 2 H; NCH2CH2O) , 2.20 (s, 12 H ; CH3) ; 13C{1H} RMN (75 MHz, [D6]benzene, 25 C) : ô 152.84, 131.37, 121.24 (Ar-Cq), 127.68, 127.36, 125.15 (Ar-CH), 70.89 (NCH2CH2O) , 58.17 (OCH3) , 57.04 (NCH2CH2O) , 50.77 (CH2Ar), 20.24, 16.03 (CH3) ; HRMS (70 eV, EI) : m/z calculé pour C21H29N1O3 343.2147 ; trouvé : 343.2139 [NIA]. Synthèse du ligand bisaminophenoxy(2-adamantyl)-4-methyl (Composé 4) Le formaldehyde (0.12 ml, 1.60 mmol) et la methoxyethylamine (0.052 ml, 0.60 mmol) sont mélangés à température ambiante. Le mélange est ensuite rajouté à une solution de (2-adamantyl-4-methyl)-phénol (0.38 g, 1.60 mmol) dans le méthanol (1.5 ml). Le milieu réactionnel est ensuite porté à reflux 48 h. Après que le mélange ait été refroidi, un précipité marron est observé, la solution est séparée du précipité, et celui-ci est redissous dans un minimum de méthanol, puis porté à reflux 2 h. Un précipité blanc est ainsi formé au fond de la solution. Le mélange est filtré sous vide, puis la poudre blanche obtenue est séchée sous vide (0.22 g, rdt 62%). RMN 1H (CDC13, 200 MHz) : ô 8.37 (s, 2 H ; ArOH), 6.93 (br s, 2 H ; ArH), 6.69 (br s, 2 H ; ArH), 3.67 (s, 4 H ; ArCH2), 3.48 (br t, 3J(H, H) = 5 . 1 Hz, 2 H ; NCH2CH2O) , 3.44 (s, 3 H ; OCH3), 2.74 (t, 3J(H,H) = 5.1 Hz, 2 H ; NCH2CH2O), 2.22 (s, 6 H ; CH3), 2.15 (s, 12 H ; CH2-adamantyl), 2.04 (s, 6 H ; CH-adamantyl), 1.76 (s, 12 H ; CH2-adamantyl); 13C{1H} RMN (75 MHz, [D6]benzène, 25 C) : ô 153.61, 137. 39 (Ar-Cq), 128.69, 122.71 (Ar-CH), 71.07 (NCH2CH2O) , 58.13 (OCH3), 57.44 (CH2Ar), 51.28 (NCH2CH2O) , 40.73 (adamantyl), 37.44 (adamantyl), 37.13 (adamantyl), 29.60 (adamantyl), 20.83 (CH3) ; HRMS (4000 V, ESI) : m/z calculé pour C39H54N1O3: 584.4103 ; trouvé : 584.4107 [NI + H]. Synthèse du (2-adamantyl-4-tertiobutyl)-phénol Dans un ballon sous argon, le 4-tertiobutylphénol (4 g ; 0.026 mol) est dissous dans un mélange Xylène/DMF (20 ml ; 10 ml), puis du sodium découpé en fin copeaux (0.5 g ; 0.026 mol) est ajouté sous argon. Une fois le sodium totalement dissous (coloration jaune de la solution), le 1-chloroadamantane (4.55 g ; 0.026 mol) est ajouté. Le mélange est maintenu sous agitation à 85 C, 24h. Après avoir laissé le milieu réactionnel revenir à température ambiante, le mélange réactionnel est dissous dans 100 ml d'éther, puis la phase aqueuse est extraite avec 100 ml d'une solution KOH à 10%. La phase aqueuse est lavée avec 3 fois 100 ml d'éther. Les phases éthérées sont réunies, puis lavées avec 100 ml d'eau et séchées sur MgSO4. Le solvant est évaporé, et l'huile obtenue est séchée sous vide. 4.85 g de produit brut sont obtenus (rdt 65%), le produit est purifié par colonne chromatographique pour obtenir 1.84 g de (2-adamantyl-4-tertiobutyl)-phénol pur (Rdt 26%). RMN H (CDCL3, 200 MHz) : 5 7.25 (s, 1H, Phenyl), 7.09 (dd, J= 8 hz, 1H, phenyl), 6.59 (d, J= 8.1 Hz, 1H, phenyl), 4.59 (s, 1H, PhOH), 2.13 (bs, 9H, adamantyl), 1.78 (s, 6H, adamantyl), 1.29 (s, 9H, t-Bu). Synthèse du ligand bisaminophenoxy(2-adamantyl)-4-tertiobutyl (Composé 5) Le formaldehyde (0.17 ml, 1.75 mmol) et la methoxyethylamine (0.057 ml, 0.65 mmol) sont mélangés à température ambiante. Le mélange est ensuite rajouté à une solution de (2-adamantyl-4-tertiobutyl)-phénol (0.5 g, 1.75 mmol) dans le méthanol (2 ml). Le milieu réactionnel est ensuite porté à reflux entre 24 et 48 h. Après que le mélange ait été refroidi, un précipité marron est observé, la solution est séparée du précipité, et celui-ci est redissous dans un minimum de méthanol, puis porté à reflux 2 h. Un précipité blanc est ainsi formé au fond de la solution. Le mélange est filtré sous vide, puis la poudre blanche obtenue est séchée sous vide (0.13 g, rdt 30%). Le filtrat est laissé au frigo 24 h, des cristaux blancs sont obtenus (rdt 56%), correspondant à la benzoxazine (2). Si la benzoxazine obtenue est mélangée avec 1 équivalent de (2-adamantyl-4-tertiobutyl)-phénol, et un équivalent de formaldéhyde, puis porté à reflux 24 h, le produit désiré est formé (52%). RMN H (C6D6, 200 MHz) : ô 8.80 (s, 2 H ; PhOH), 7.48 (d, 4J(H,H)= 2.2 Hz, 2 H ; ArH), 6.96 (d, 4J(H,H)= 2.2 Hz, 2 H ; ArH) , 3.53 (s, 4 H ; ArCH2) , 2.99 (br s, 5 H ; OCH3 + NCH2CH2O) , 2.50 (s, 12 H ; CH2 adamantyl), 2.35 (t, 3J(H, H) = 2.2 Hz, 2 H ; NCH2CH2O) , 2.18 (s, 6 H ; CH adamantyl), 1.92 (br m, 12 H ; CH2 adamantyl), 1.37 (s, 18 H; C(CH3)3) ; 3C{1H} RMN (75 MHz, [D6]benzène, 25 C) : ô 153.39, 140.94, 136.59, 122.07 (Cq Ar), 124.76, 123.36 (Ar), 70.79 (NCH2CH2O) , 58.12 (OCH3) , 57.63 (CH2Ar), 50.93 (NCH2CH2O) , 40.70 (adamantyl), 37.37 (adamantyl), 37.33 (adamantyl), 34.07 (adamantyl), 31.65 (C(CH3) 3) , 29.51 (C(CH2)2) ; HRMS (4000 V, ESI) : m/z calculé pour C45H66N1O3: 668.5042 ; trouvé : 668.5037 [NIA + H]. Synthèse du ligand bisaminophenoxy 2,4-dicumyle (Composé 6) Le formaldehyde (1.12 ml, 15.1 mmol) et la methoxyethylamine (0.5 ml, 5.7 mmol) sont mélangés à température ambiante. Le mélange est ensuite rajouté à une solution de (2,4-dicumyl)-phénol (5 g, 15.1 mmol) dans le méthanol (4 ml). Le milieu réactionnel est ensuite porté à reflux 72h. Après que le mélange ait été refroidi, un précipité blanc est observé, la solution est séparée du précipité, et celui-ci est redissous dans un minimum de méthanol, puis porté à reflux 24 h. Un précipité blanc est ainsi formé au fond de la solution. Le mélange est filtré sous vide, puis la poudre blanche obtenue est séchée sous vide (rdt 30%). RMN H (C6D6, 200 MHz) : ô 8.11 (s, 2 H ; PhOH), 7 . 4 7 (d, 4J(H,H) = 1 . 8 Hz, 2 H ; ArH), 7.33 (t, 3J(H, H) = 7 . 7 Hz, 16 H ; phenyl cumyl), 7.06 (m, 4 H ; phenyl cumyl) 6.83 (d, 3J(H,H) = 1.3 Hz, 2 H ; ArH), 3.28 (s, 4 H ; ArCH2) , 2.68 (br s, 5 H ; OCH3 + NCH2CH2O) , 2 . 1 5 ( t , 3J(H,H) = 5 . 1 Hz, 2 H ; NCH2CH2O) , 1.75 (s, 12 H ; CH3 cumyl), 1.68 (s, 12 H ; CH3 cumyl); 13C{1H} RMN (75 MHz, [D6]benzène, 25 C) : ô 153.52, 152.16, 151.70, 141.29, 136.51 (Cq Ar), 128.96, 128.40, 127.63, 126.80, 126.32, 123.57 (Ar), 71.57 (s, NCH2CH2O) 58.68 (OCH3), 57.60 (CH2Ar), 51.67 (s, NCH2CH2O) , 43.26 (C(CH3) 2) , 42.95 (C(CH3) 2) , 31.82 (CH3), 30.17 (CH3) HRMS (4000 V, ESI) : m/z calculé pour C53H62N2O3: 760.4729 ; trouvé : 760.4726 [NI + H]. Reaction de Y[N(SiMe3)2]3 avec 1. Generation de "7" Une solution de 1 (53.4 mg, 0.105 mmol) dans le toluène (5 mL) est ajouté à une solution de Y[N(SiMe3)2]3 (60.0 mg, 0.105 mmol) dans le toluène (5 mL) à température ambiante. Le mélange est agité pendant 12 h à température ambiante et 2 h à 60 C. Puis, la solution est évaporée sous vide. Le solide est lavé avec un peu de pentane à froid, puis séché sous vide pour donner une poudre blanche (43.9 mg, 67%). RMN1H (200 MHz, [D6]benzène, 25 C) pics caractéristiques: ô 5.60 (d, 2J(H,H) = 11.7 Hz, 0.5 H ; ArCH2) , 5.45 (d, 2J(H,H) = 1 1 . 9 Hz, 0 . 5 H ; ArCH2) , 5.22 (d, 2J(H,H) = 12.4 Hz, 0 . 8 H ; ArCH2) , 5.09 (dd, 2J(H,H) = 4 . 0 Hz, 2J(H,H) = 1 1 . 3 Hz, 0 . 8 H ; ArCH2) , 4.71 (d, 2J(H,H) = 12.4 Hz, 2 H ; ArCH2) , 4.61 (d, 2J(H,H) = 12.4 Hz, 2 H ; ArCH2) , 4.03 (d, 2J(H,H) = 11.9 Hz, 0.6 H ; ArCH2), 3.58 (d, 2J(H,H) = 12.4 Hz, 0 . 6 H ; ArCH2) , 0.37 (br s, 18 H ; NSi(CH3)3), 0.31 (s, 16 H ; NSi(CH3)3). Les pic pour HNSi (CH3) 3 sont aussi observés (ô 0.12 (s, 92H), tandis que le pic du ArOH disparait. le complexe est directement engagé en catalyse. Synthèse du complexe 8 Une solution de 2 (0.153 g, 0.30 mmol) dans le pentane (5 mL) est ajoutée à une solution de Y [N (SiHMe2) 2] 3 (THF) 2 (0.189 g, 0.30 mmol) dans le pentane (5 mL) à température ambiante. Le mélange est agité pendant 12 h à température ambiante,un précipité blanc est alors obtenu. Pour assurer un conversion complète, le mélange est encore laissé sous agitation 10 h de plus. Le solide est alors filtré pour donner une poudre blanche 8 (0.163 g, 67%). RMN 1H (300 MHz, [D6]benzène, 25 C) : ô 7.60 (d, 4J(H,H) = 2.5 Hz, 2 H ; ArH) , 7.10 (d, 4J(H,H) = 2.3 Hz, 2 H ; ArH) , 5.14 (m, 2 H ; SiH), 3.87 (d, 2J(H,H) = 12.5 Hz, 2 H ; chevauchement avec le signal du THF, ArCH2), 3.84 (br m, 4 H ; a-CH2 THF), 2.97 (d, 2J(H,H) = 12.5 Hz, 2 H ; ArCH2) , 2.84 (s, 3 H ; OCH3), 2.71 (t,3J(H,H) = 5.2 Hz, 2 H ; NCH2CH2O) , 2.31 (t, 3J(H,H) = 5.2 Hz, 2 H ; NCH2CH2O) , 1.79 (s, 18 H ; C(CH3)3), 1.47 (s, 18 H ; C(CH3)3), 1.18 (m, 4 H ; 5-CH2 THF), 0.49 (d, 4J(H,H) = 3.0 Hz, 12 H ; HSi (CH3) 2) ; RMN 1H (300 MHz, [D8] THF, 25 C) : ô 7.19 (d, 4J(H,H) = 2.5 Hz, 2 H ; ArH), 6.91 (br s, 2 H ; ArH), 4.90 (m, 2 H; SiH), 4.00 (d, 2J(H,H) = 12.5 Hz, 2 H ; ArCH2) , 3.58 (m, 4 H; a-CH2 THF, chevauchement avec les résonances du solvant), 3.26 (m, 7 H; ArCH2, OCH3, NCH2CH2O) , 2.70 (t, 3J(H,H) = 5.2 Hz, 2 H ; NCH2CH2O) , 1.73 (m, 4 H ; 5-CH2 THF, chevauchement avec les résonances du solvant), 1.48 (s, 18 H ; C (CH3) 3) , 1.26 (s, 18 H ; C (CH3) 3) , 0.15 (d, 4J(H,H) = 3.0 Hz, 12 H ; HSi(CH3)2); 3C{1H} RMN (75 MHz, [D6]benzène, 25 C): ô 161.38, 136.53, 125.40, 124.11 (Ar), 73.11 (NCH2CH2O) , 70.96 (a-CH2 THF), 64.54 (CH2Ar), 60.43 (OCH3) , 49.57 (NCH2CH2O) , 35.46 (C(CH3) 3) , 34.04 (C(CH3) 3) , 32.06 (C (CH3) 3) , 30.30 (C (CH3) 3) , 24.95 (s, 5-CH2 THF), 4.22 (HSi (CH3) 2) ; analyse élémentaire calculée (%) pour C41H73N2O4Si2Y: C 61.32, H 9.17, N 3.49 ; trouvée : C 61.74, H 9.36, N 3.36. Synthèse du complexe 9 Une solution de 2 (0.153 g, 0.30 mmol) dans le pentane (5 mL) est ajoutée à une solution de Y(CH2SiMe3)3(THF)2 (0.148 g, 0.30 mmol) dans le pentane (5 mL) à 0 C. Le mélange est agité pendant 2 h à 0 C. Puis, la solution est évaporée sous vide. Le solide est lavé avec un peu de pentane à froid, puis séché sous vide pour donner une poudre blanche 9 (0.16 g, 70%). RMN 1H (300 MHz, [D6]benzène, 25 C) : ô 7.59 (d, 4J(H, H) = 2.5 Hz, 2 H ; ArH) , 7.08 (d, 4J(H, H) 2.5 Hz, 2 H ; ArH) , 3.87 (br m, 4 H ; a-CH2 THF), 3.76 (d, 2J(H, H) = 12.5 Hz, 2 H ; ArCH2) , 2.92 (d, 2J(H, H) = 12.5 Hz, 2 H ; ArCH2) , 2.88 (s, 3 H ; OCH3) , 2.44 (t, 3J(H, H) = 5.3 Hz, 2 H ; NCH2CH2O) , 2.21 (t, 3J(H, H) = 5.3 Hz, 2 H ; NCH2CH2O) , 1.80 (s, 18 H ; C (CH3) 3) , 1.46 (s, 18 H ; C (CH3) 3) , 1. 27 (br m, 4 H ; (3CH2 THF), 0.49 (s, 9 H ; Si (CH3) 3) , 0.40 (d, 2J(Y-H) = 3.1 Hz, 2 H ; CH2Si (CH3) 3) ; 13C{1H} RMN (75 MHz, [D6]benzene, 25 C) : ô 161.38, 136.59, 136.40, 125.40, 124.21, 123.90 (Ar), 73.84 (NCH2CH2O) , 70.66 (a-CH2 THF), 64.65 (CH2Ar), 61.09 (OCH3), 49.09 (NCH2CH2O) , 35.39 (C(CH3) 3) , 34.04 (C(CH3) 3) , 32.05 (C (CH3) 3) , 30.11 (C (CH3) 3) , 24.92 (R-CH2 THF), 24.70 (d, 1J(C-Y) = 46.4 Hz ; YCH2), 4.64 (Si(CH3)3); analyse élémentaire calculée (%) pour C41H70NO4SiY : C 64.97, H 9.31, N 1.85 ; trouvée : C 65.11, H 9.65, N 1.74. Synthèse du complexe 10 Une solution de 2 (0.204 g, 0.40 mmol) dans le pentane (5 mL) est ajoutée à une solution de La [N (SiHMe2) 2] 3 (THF) 2 (0.272 g, 0.40 mmol) dans le pentane (5 mL) à température ambiante. Le mélange est agité pendant 24 h à température ambiante, puis, la solution est évaporée sous vide. Le solide est lavé avec un peu de pentane à froid, puis séché sous vide pour donner une poudre blanche 10 (0.18 g, 92%). RMN 1H (300 MHz, [D6]benzène, 25 C): ô 7.57 (d, 4J(H,H) = 2.3 Hz, 2 H ; ArH), 7.11 (d, 4J(H,H) = 2.5 Hz, 2 H ; ArH), 5.25 (m, 2 H ; SiH), 3.76 (br m, 4 H ; a-CH2 THF), 3.58 (d, 2J(H,H) = 12.5 Hz, 2 H ; ArCH2) , 3.32 (d, 2J(H,H) = 12.5 Hz, 2 H ; ArCH2), 3.07 (s, 3 H ; OCH3), 2.77 (t, 3J(H,H) = 5.2 Hz, 2 H ; NCH2CH2O), 2.27 (m, 2 H; NCH2CH2O) , 1.73 (s, 18 H ; C(CH3)3), 1.44 (s, 18 H ; C(CH3)3), 1.22 (m, 4 H; (3CH2 THF), 0.48 (d, 4J(H,H) = 3.0 Hz, 12 H ; Si (CH3) 2) ; 13C{1H} RMN (75 MHz, [D6]benzène, 25 C): ô 161.8, 136.6, 135.6, 125.8, 124.3, 123.9 (Ar), 71.9 (NCH2CH2O) , 69.9 (a-CH2 THF), 61.6 (CH2Ar), 60.9 (OCH3) , 50.7 (NCH2CH2O) , 35.3 (C(CH3) 3) , 34.0 (C(CH3) 3) , 32.0 (C (CH3) 3) , 30.1 (C (CH3) 3) , 25.0 (R-CH2 THF), 3.5 (Si (CH3) 2) ; analyse élémentaire calculée (%) pour C41H73N2O4LaSi2: C 57.72, H 8.62, N 3.28 ; trouvée : C 57.91, H 9.03, N 3.18. Synthèse du complexe 11 L'amidure de néodyme Nd (N (SiMe3) 2) 3 (10 mg ; 0.016 mmol) est dissous en tube RMN dans le benzène deutérié (2 mL), puis un équivalent de ligand 2 (9.3 mg ; 0.016 mmol ) est ajouté. La solution est laissée toute la nuit à température ambiante. Puis la solution est portée à 60 C plusieurs heures. Une fois le solvant évaporé, le complexe est directement engagé en catalyse. Reaction en tube RMN de Y[N(SiHMe2)2]3(THF)2avec 3. Generation de 12. A une solution de Y [N (SiHMe2) 2] 3 (THF) 2 (17.1 mg, 0.030 mmol) dans le toluene[D8] (ca. 0.5 mL) en tube RMN est ajouté un équivalent de ligand 3 (15.9 mg, 0.030 mmol) à température ambiante. Après 1 h, la réaction est suivie par spectroscopie RMN 1H qui indique une conversion complète du précurseur d'yttrium et du ligand de départ, avec libération de 2 equiv d'amine libre HN(SiHMe2)2. A cause du comportement fluxionnel à température ambiante du produit formé, des informations RMN n'ont pu être obtenues qu'à 60 C. pics caractéristiques RMN 1H (500 MHz, [D8]toluène, 60 C): ô espèces principales 7.48 (d, 4J(H,H) = 2.7 Hz, 4 H ; aryl), 6.88 (br s, 4 H; aryl), 5.00 (m, 1 H ; SiH(CH3)2); espèces secondaires 7.49 (d, 4J(H,H) = 3.2 Hz, 4 H ; aryl), 6.81 (d, 4J(H,H) = 3.2 Hz, 4 H ; aryl), 4.90 (m, 1 H ; SiH(CH3) 2) . Synthèse du complexe 13. L'amidure d' Yttrium Y (N (SiHMe2) 2) 3. THF2 (20 mg ; 0.033 mmol) est dissous en tube RMN dans le benzène deutérié (2 mL), puis un équivalent de ligand 4 (20.4 mg ; 0.033 mmol ) est ajouté. La solution est laissée toute la nuit à température ambiante. RMN H (C6D6, 300MHz) : ô 7.23 (d, 4J(H,H) = 2.2 Hz, 2 H ; ArH) , 6.18 (d, 4J(H,H) = 2. 4 Hz, 2 H ; ArH), 5.21 (m, 2 H ; SiH(CH3) 2) , 3.93 (m, 4 H ; a-CH2 THF), 3.74 (d, 2J(H,H) = 11.9 Hz, 2 H ; ArCH2), 2.98 (d, 2J(H,H) = 12.4 Hz, 2 H ; ArCH2) , 2 . 8 4 ( t , 3J(H,H) = 4 . 8 Hz, 4 H ; NCH2CH2O) , 2.46 (s, 12 H; adamantyl), 2.40 (s, 6 H ; CH3), 2.26 (s, 9 H ; adamantyl + OCH3), 2. 03 (d, 2J(H,H) = 11.7 Hz, 6 H ; adamantyl), 1.92 (d, 2J(H,H) = 11.3 Hz, 6 H ; adamantyl), 1.23 (m, 4 H; a -CH2 THF), 0.49 (d, 4J(H,H) = 2.9 Hz, 12 H ; SiH (CH3) 2) ; 13C{1H} RMN (75 MHz, [D6]benzène, 25 C): ô 162.39, 129.78, 128.51 (Ar), 72.41 (NCH2CH2O) , 69.60 (a -CH2 THF), 63.38 (CH2Ar), 58.43 (NCH2CH2O) , 48.35 (OCH3), 40.64 (adamantyl), 37.40 (adamantyl), 37.06 (adamantyl), 29.09 (adamantyl), 24.36 (a -CH2 THF), 20.33 (CH3), 3.46 (Si(CH3)2) ; analyse élémentaire calculée (%) pour C47H73N2O4Si2Y : C 64.50, H 8.41, N 3.20 ; trouvée : C 64.72, H 8.27, N 3.18. Synthèse du complexe [L4LaN(SiHMe2)2] 14 (Schéma 2) L'amidure de lanthane La (N (SiHMez) 2) 3THF2 (10 mg ; 0.016 mmol) est dissous en tube RMN dans le benzène deutérié (2 mL), puis un équivalent de ligand 4 (10.5 mg ; 0.016 mmol ) est ajouté. La solution est laissée toute la nuit à température ambiante. RMN H (C6D6, 500 MHz) : 5 7.20 (br s, 2 H; ArH), 6.80 (br s, 2 H; ArH), 5.34 (m, 2 H; SiH(CH3)2), 3.69 (m, 4 H; a-CH2 THF), 3.38 (m, 2 H; ArCH2), 3.17 (s, 4 H; NCH2CH2O) , 2.82 (m, 2 H; ArCH2), 2. 43 (s, 12 H; adamantyl), 2.40 (s, 6 H; CH3), 2.19 (s, 9 H; adamantyl + OCH3), 1.99 (d, 2J(H,H) = 12.8 Hz, 6 H; adamantyl), 1.91(d, 2J(H,H) = 12.8 Hz, 6 H; adamantyl), 1.36 (m, 4 H; 5-CH2 THF), 0 . 4 9 (d, 4J(H,H) = 2 . 9 Hz, 12 H; SiH(CH3)2); 13C{1H} RMN (125 MHz, [D6]benzène, 25 C): 5 162.30, 129.70, 128.00 (Ar), 71.29 (CH2Ar), 69.08 (a-CH2 THF), 61.48 (NCH2CH2O) , 48.35 (OCH3), 40.83 (adamantyl), 37.64 (adamantyl), 37.12 (adamantyl), 29.75 (adamantyl), 25.36 (R-CH2 THF), 20.98 (CH3), 3.44 (Si (CH3) 2) . Synthèse du complexe 15 Une solution du complexe 4 (9.3 mg, 0.016 mmol) dans le benzène (1 mL) est ajoutée à une solution de Nd [N (SiMe3) 2] 3 (10.0 mg, 0.016 mmol) dans le benzene (1.5 mL) à température ambiante. La solution est agitée pendant 12h à température ambiante puis 2 h à 60 C. Les composés volatils sont alors retirés sous vide puis le résidu est lavé avec une quantité minimale de pentane froid, séché sous vide, pour donner 15 sous la forme d'une poudre bleu clair. Le produit a été directement utilisé en polymérisation. Synthèse du complexe 16 L'amidure d' Yttrium Y (N (SiHMe2) 2) 3. THF2 (10 mg ; 0.016mmol) est dissous en tube RMN dans le benzène deutérié (2 mL), puis un équivalent de ligand 5 (10.5 mg ; 0.016mmol ) est ajouté. La solution est laissée toute la nuit à température ambiante. RMN H (C6D6, 500MHz) : 5 7.54 (d, 4J(H,H) = 2.3 Hz, 2 H; ArH) , 7.08 (d, 4J(H,H) = 2.2 Hz, 2 H; ArH), 5.20 (m, 2 H; SiHMe2), 3.82 (m, 4 H; a -CH2 THF), 3.72 (br s, 2 H; ArCH2) , 3.11 (d, 2J(H,H) = 12.4 Hz, 2 H; ArCH2) , 2.82 ( t , 3J(H,H) = 4 . 5 Hz, 4 H; NCH2CH2O) , 2.53 (s, 12 H; adamantyl), 2.34 (s, 3 H; OCH3), 2.28 (s, 6 H; adamantyl), 2.08 (d, 2J(H,H) = 9.2 Hz, 6 H; adamantyl), 1.92 (d, 2J(H,H) = 10.9 Hz, 6 H; adamantyl), 1.47 (s, 18 H; C(CH3)3), 1.23 (m, 4 H; THF), 0.49 (d, 4J(H,H) = 2.9 Hz, 12 H; SiH (CH3) 2) ; 13C{1H} RMN (75 MHz, [D6]benzène, 25 C): 5 162.39, 125.51, 124.21 (Ar), 72.41 (NCH2CH2O) , 69.70 (a -CH2 THF), 63.45 (CH2Ar), 48.35 (OCH3), 41.14 (adamantyl), 37.57 (adamantyl), 37.48 (adamantyl), 32.42 (C(CH3)3), 29.67 (adamantyl), 24.36 (R-CH2 THF), 4.12 (Si (CH3) 2) ; analyse élémentaire calculée (%) pour C53H85N2O4Si2Y: C 66.36, H 8.93, N 2.92; trouvée : C 66.24, H 8.73, N 2.57. Synthèse du complexe 17 L'amidure d' Yttrium Y (N (SiHMe2) 2) 3. THF2 (82.6 mg ; 0.13 mmol) est dissous en tube de shlenck dans le pentane (5 mL), puis un équivalent de ligand 6 (100 mg ; 0.13 mmol ) est ajouté en solution dans le toluène (5 ml). La solution est laissée toute la nuit à température ambiante. Le solvant est évaporé sous vide et un solide blanc 95 mg est obtenu (rdt 68%). RMN H (C6D6, 500MHz) 5 7.53 (br s, 2 H; ArH) , 7.41 (d, 3J(H,H) = 7.1 Hz, 8 H; cumyl), 7.22 (t, 3J(H,H) = 7.7 Hz, 4 H; cumyl), 7.13 (m, 6 H; cumyl), 6.95 (t, 3J(H,H) = 4.5 Hz, 2 H; cumyl), 6. 78 (br s, 2 H; ArH), 4.80 (br s, 2 H; SiH(CH3)2), 3.35 (br s, 2 H; ArCH2), 2.93 (m, 4 H; THF), 2.80 (br s, 3 H; OCH3), 2.69 (br s, 2 H; ArCH2), 2.48 (br s, 2 H; NCH2CH2O) , 2.16 (br s, 6 H; CH3 cumyl), 2.04 (br s, 2 H; NCH2CH2O) , 1.77 (br s, 12 H; CH3 cumyl), 1.74 (br s, 6 H; CH3 cumyl), 1.10 (m, 4 H; THF), 0.48 (br s, 12 H; SiH(CH3)2); 13C{1H} RMN (75 MHz, [D6]benzène, 25 C): ô 161.34 (Cq, Ar), 152.28 (Cq, cumyl), 137.64, 135.79 (cumyl-C), 128.11, 127.17 (Ar), 127.17, 126.21 (cumyl-C), 72.65 (NCH2CH2O) , 69.70 (a-CH2 THF), 63.81 (CH2Ar) , 59.87 (OCH3), 47.14 (NCH2CH2O) , 42.49 (C(CH3) 2) , 31.46 (C (CH3) 2) , 27.58 (C (CH3) 2) , 24.81 (R-CH2 THF), 4.40 (Si(CH3)2); analyse élémentaire calculée (%) pour C61H81N2O4Si2Y: C 69.68, H 7.77, N 2.66; trouvée : C 69.57, H 7.83, N 2.74. Synthèse du complexe 18 en tube RMN Un équivalent d'isopropanol sec (0.67 pL, 0.0152 mmol)est ajouté à la p-seringue à une solution du complexe 17 (16.0 mg, 0.0152 mmol) dans le THF-d8 en tube RMN. Le tube est vigoureusement agité et laissé à température ambiante une dizaine de minutes. La réaction est suivie par RMN 1H, indiquant la formation complète du complexe 18. RMN H (THF-d8, 500MHz) : ô 7.25 (m, 4 H; cumyl), 7.20 (m, 8 H; cumyl), 7.06 (m, 8 H; cumyl), 6.92 (br s, 2 H; ArH), 6.69 (br s, 2 H; ArH), 4.20 (br m, 1 H; CH(CH3)2), 3.71 (d, 2J(H,H) _ 12.0 Hz, 2 H; ArCH2), 3.58 (m, 4 H; THF), 3.40 (br s, 3 H; OCH3), 3.01 (br s, 2 H; NCH2CH2O) , 2.86 (d, 2J(H,H) _ 12.0 Hz, 2 H; ArCH2), 2.16 (br s, 2 H; NCH2CH2O) , 2.04 (br s, 6 H; CH3 cumyl), 1.77 (m, 4 H; THF), 1.60 (br s, 12 H; CH3 cumyl), 1.42 (s, 6 H; CH3 cumyl), 1.15 (d, 3J(H, H) = 5.9 Hz, 6 H; CH(CH3)2); 13C{1H} RMN (75 MHz, [D8]THF, 25 C): ô 162.14 (Cq Ar), 152.07 (Cq cumyl), 134.36 (cumyl-C), 127.38, 126.55 125.70, 125.08, 123. 46 (Ar), 72.77 (NCH2CH2O) , 69.70 (a-CH2 THF), 65.63 (CH(CH3) 2) 63.72 (CH2Ar), 61.15 (OCH3), 49.75 (NCH2CH2O) , 32.37 (C(CH3) 2) , 30.78 (C (CH3) 2) , 28.03 (CH(CH3)2), 26.27 (C (CH3) 2) , 24.81 (R-CH2 THF). Les complexes de la formule (II) mentionnée plus haut préparés tels que cela est décrit ci-dessous, et, en particulier, le complexe (18), sont des initiateurs actifs pour la polymérisation par ouverture de chaîne de la BBL racémique. On décrit ci-après une façon type de réaliser la polymérisation de la (3-butyrolactone. Le complexe tel que le complexe 18 est dissous dans le toluène (0.6 mL) ou le THF (0.6 mL), puis 200 équivalents de rac-(3-butyrolactone sont ajoutés à la seringue. Le mélange est laissé sous agitation à température ambiante, la formation d'un gel est rapidement observée. La conversion est suivie par RMN. La réaction est terminée par ajout de quelques gouttes d'une solution de méthanol acidifié (solution à 10% vol. de HC1), puis solubilisation dans le chloroforme (10 mL). Le polymère est précipité dans le méthanol (100 mL) à température ambiante. La solution est filtrée et le produit est séché sous vide.( cf. tableau).30 Des données de polymérisation représentatives sont par ailleurs regroupées dans le tableau 2. La polymérisation de la BBL racémique avec le complexe (I) de métal du groupe 3 se déroule généralement rapidement à 20 C. Certains des polymères produits ont des répartitions de masse moléculaire étroites et des valeurs de masses moléculaires moyennes en nombre (Mn) proche des valeurs théoriques (calculées en supposant que chaque groupe isoproxy initie la polymérisation). Ces données indiquent que la polymérisation se déroule de manière vivante, c'est-à-dire sans réactions secondaires significatives. De nombreux échantillons de la PHB sont totalement insolubles dans le THF. Ces échantillons sont, cependant, facilement dissous à température ambiante dans les solvants chlorés, tels que le dichlorométhane ou le chloroforme. On a tout d'abord observé une forte influence du solvant, en comprenant les polymérisations dans le toluène, le THF et le chlorobenzène. Pour un rapport [BBL]/[Y], Y désignant le complexe, notamment d'yttrium, la polymérisation dans le toluène et le chlorobenzène a atteint 97% de conversion en moins d'une minute (exemples 1 et 3), tandis que la polymérisation dans le THF atteint 98% de conversion en l'espace de 2 heures (exemple 4). En conséquence, on a réalisé toutes les autres réactions de polymérisation dans le toluène. En utilisant un initiateur alcoolate de R-diiminate de zinc dans les mêmes conditions réactionnelles, COATES et AL. [13], ont indiqué qu'ils parvenaient à effectuer la polymérisation par ouverture de cycle de 200 équivalents de BBL racémique en l'espace d'une heure. Plusieurs réactions ont été réalisées avec le complexe de l'yttrium (IIl) en modifiant le rapport monomère sur métal. Par exemple, la conversion complète de 400 équivalents de BBL racémique a été obtenue en une 1 minute à température ambiante (vitesse de rotation du catalyseur, T0F = 24 000 h-1 ; exemple 5). Il est, en particulier, à noter que l'alcoolate (isopropylate) d'yttrium (IIl) peut polymériser 1 000 équivalents en 5 minutes à 20 C dans la butyrolactone pure (T0F = 12 000 h-1 ; exemple 14) et 2 000 équivalents à concentration élevée en moins de minutes (T0F = 6 000 h-1 ; exemple 15). De plus, les expériences de polymérisation avec le complexe 1 en présence de trois équivalents d'isopropanol montrent qu'un échange 20 alcoolate/isopropanol se produit durant le processus de propagation de la chaîne. Après la consommation d'un équivalent d'isopropanol pour la formation de l'alcoolate d'yttrium, l'alcool libre en excès remplace les chaînes polymères alcoolates en croissance et agit en tant qu'agent de transfert de chaîne (exemple 10). Un but important qui est poursuivi dans la présente invention est d'étudier l'incorporation asymétrique de la BBL dans la chaîne principale du polymère. A ces fins, la spectroscopie en RMN du 13C est applicable à la détermination de la stéréochimie des PHB par inspection de la région des carbonyles (pour les "diades") et méthylène (pour les "triades") des spectres de RMN13C des polymères. L'analyse microstructurale des différents PHB formés à partir de la BBL racémique révèle que le complexe (II) de métal du groupe 3 exerce, à température ambiante, une influence significative sur la tacticité du polymère formé selon le schéma 2 ci-dessous . Schéma 5 Synthèse du PHB syndiotactique PHB syndiotactique rac-BBL Sur la base des attributions précédentes des pics de la RMN13C de PHB, les signaux amont ("upfield") et aval ("downfield") de la région carbonyle correspondent respectivement aux séquences diades (R-R et S-S) méso(m), et aux séquences diades (R-S et S-R) racémiques (r). Il est intéressant de noter que deux séquences stéréochimiques (r) sont différentes à cause de l'effet de "directionalité" de la liaison ester, et sont clairement séparées. Les PHB's préparées par le procédé de l'invention révèlent une forte contribution des diades r (8 169,15 ppm) qui sont révélatrices d'un PHB fortement enrichi en forme syndiotactique (figure 1a). On a détecté jusqu'à 94% de diades r (Pr = 0,94), en fonction des conditions réactionnelles utilisées. L'observation de l'expansion de la région des méthylènes sur la figure lb montre trois pics (le quatrième pic théorique est trop peu intense pour être observé), qui correspondent à la sensibilité triade. Sur la base des attributions précédentes, on a déterminé que la résonance la plus intense à 40,80 ppm correspond à la triade (rr) avec une intégration relative de 86%. Il y a lieu de noter que la séparation des deux séquences stéréochimiques a été observée lors de l'expansion des régions des signaux des carbones méthyle (séparée en deux pics) et méthine (séparée en trois pics). Parmi les signaux des carbones méthyle et méthine, les séquences diades et triades ont été attribuées et sont en bon accord avec les signaux des carbones carbonyle et méthylène. On a observé des différences dans la microstructure de la PHB en fonction de la nature du solvant utilisé. Alors que la polymérisation de la BBL racémique dans le toluène et le chlorobenzène donne un PHB avec près de 90% d'enchaînements syndiotactiques (Pr = 0,90), la polymérisation dans le THF donne seulement 83% de syndiotacticité (Pr = 0,83). Nous nous sommes également intéressés à l'influence de la température. Il est évident que le degré de stéréorégulation syndiotactique diminue au fur et à mesure que la température de polymérisation augmente comme l'on pouvait le prévoir. A de faibles températures (-20 C), la polymérisation se déroule lentement, mais le PHB obtenu a un fort degré de syndiotacticité (Pr = 0,94 ; exemple 8). En revanche, à des températures plus élevées la polycondensation se déroule plus rapidement (800 équivalents convertis en 3 minutes à 50 C au lieu de 10 minutes à température ambiante), comme l'on pouvait le prévoir, et fournit des PHB avec seulement 85% d'enchaînement syndiotactique et probablement avec une polydispersité plus large (exemples 11 et 12). Les analyses thermiques de certains échantillons ont été réalisées et montrent la forte influence de la stéréochimie sur les propriétés physiques du PHB. Il apparaît, en observant la figure 2, que les échantillons de polymères synthétisés avec le complexe d'yttrium 1 présentent un seul endotherme de transition, étroit, présentant ainsi la formation d'un arrangement cristallin uniforme à l'état solide, qui peut indiquer une dispersion plus étroite des stéréoséquences de la chaîne (par Pr = 0,85, Tm = 138 C, et pour Pr = 0,91, Tm = 165 C). Ce résultat est très différent des descriptions précédentes données dans la littérature, qui décrivent deux endothermes de fusion [15], ou même trois endothermes de fusion [16]. SP 27834 PA 40 Tableau 2 Polymérisation de la R-butyrolactone avec le complexe 1a Exemple [BBL]/[1] [BBL] (mol.l) Solvant Température ( C) Temps (min.) Conversion (%)b Mn` (ç 1 200 2 200 3 200 Toluène Toluène Chlorobenzène 25 1 -20 10 25 1 2,44 2,44 2,44 98 95 95 4 200 2,44 THF 25 120 98 400 2,44 Toluène 25 1 98 2E 6 400 1,00 Toluène 25 10 98 7 400 4,80 Toluène 25 4 95 8 400 1,00 Toluène -20 98 9 2,44 Toluène 25 5 98 4; 10e 2,44 Toluène 25 8 97 27 11 800 2,44 Toluène 25 10 95 12 8 2,44 Toluène 50 3 96 13 2,44 Toluène -20 38 14 1000 Neat 25 5 95 15 2000 8,80 Toluène 25 18 87 'Toutes les réactions sont réalisées avec le complexe 1. b Telle que determinée par l'intégration des résonances 5 du PHB en RMN du H. 'Mn du H et M /M du polymère determinées par SEC-RI dans le THF à température ambiante, en polystyrène. d Pr est la probabilité de liaisons racémiques entre les motifs monomères et est déterminée carbonyle du spectre du 13C avec trois équivalents d'iso-propanol. SP 27834 PA 41 REFERENCES [1] Drumright, R. E.; Gruber, P. R.; Henton, D. E. Adv. Mater. 2000, 12, 1841. [2] Senior, P. J. and Dawes, E. A. Biochem. J. 1973, 134, 225-238. [3] (a) Müller, H.-M.; Seebach, D. Angew. Chem. Int. Ed. Engl. 1993, 32, 477-502. (b) Sudesh, K.; Abe, H.; Doi, Y. Progr. Polym. Sci. 2000, 25, 1503-1555. [ 4 ] (a) Doi, Y.; Kumagai, Y.; Tanahashi, N.; Mukai, K. In Biodegradable Polymers and Plastics; Vert, M., Feijen, J., Albertsson, A., Scott, G., Chiellini, E., Eds.; The Royal Society of Chemistry: Cambridge, 1992; pp 139-148. (b) Cox, M. K. In Biodegradable Polymers and Plastics; Vert, M., Feijen, J., Albertsson, A., Scott, G., Chiellini, E., Eds.; The Royal Society of Chemistry: Cambridge, 1992; pp 95-99. (c) Okada, M. Progr. Polym. Sci. 2002, 27, 87-133. [5] Holmes, P. A. Phys. Technol. 1985, 16, 32-36. [6] Ritter, S. K. Chemical & Engineering News 2005, 83(26), June 27. [7] Anderson, A. J., Dawes, E. A., Microbiol. Rev. 1990, 54, 450. [8] Okada, M. Prog. Polym. Sci. 2002, 27, 87-133. [ 9 ] Yori, Y . , Suzuki, M., Yamaguchi, A., Nishishita, T. Macromolecules, 1993, 26, 5533. [10] (a) Billingham, N. C.; Proctor, M. G.; Smith, J. D. J. Organomet. Chem. 1988, 341, 83. (b) Moeller, M.; Kânge, R.; Hedrick, J. L. J. Polym. Sci., Part A 2000, 38, 2067. (c) Schechtman, L. SP 27834 PA 42 A.; Kemper, J. J. PCT Int. Appl., WO 0077072, 2000. [11] (a) Wu, B.; Lenz, R. W. Macromolecules 1998, 31, 3473. (b) Lenz, R. W.; Yang, J.; Wu, B.; Harlan, C. J.; Barron, A. R. Can. J. Microbiol. 1995, 41, 274. (c) Bloembergen, S.; Holden, D. A.; Bluhm, T. L.; Hamer, G. K.; Marchessault, R. H. Macromolecules 1989, 22, 1656. [12] (a) Hori, Y.; Hagiwara, T. Int. J. Biol. Macromol. 1999, 25, 237. (b) Kricheldorf, H. R.; Eggerstedt, S. Macromolecules 1997, 30, 5693. [13] Rieth, L. R., Moore, D. R., Lobkovsky, E. B., Coates, G. W. J. Am. Chem. Soc. 2002, 124, 15239. [14] (a) Cai, C.-X.; Amgoune, A.; Lehmann, C. W.; J.-F. Carpentier Chem. Commun. 2004, 330-331. (b) Amgoune, A.; Thomas, C. M.; Balnois, E.; Grohens, Y.; Lutz, P. J.; Carpentier J.-F. Macromol. Rapid Commun. 2005, 26, 1145-1150. [15] (a) Kricheldorf, H.R., Lee, S-R., Scharnagi, N. Macromolecules 1994, 27, 3139. (b) Gross, R.A., Zhang, Y., Konrad, G., Lenz, R. W., Macromolecules 1988, 21, 2657. [16] Kemnitzer, J.E., McCarthy, S.P., Gross, R.A. Macromolecules 1993, 26, 1221. REVENDICATIONS 1. Procédé de préparation d'un polymère de polyhydroxyalcanoate (PHA) par polymérisation par ouverture de cycle d'une lactone de formule (I) O (CH2)n O R où n est un nombre entier de 1 à 4, et R représente un hydrogène ou un groupe alkyle de 1 à 4C linéaire ou ramifié, caractérisé en ce que la polymérisation est effectuée en présence d'un initiateur de formule (II) . dans laquelle : - R3 représente un groupe alkyle de 1 à 15C tel qu'un groupe méthyle, éthyle, i-propyle, n-propyle, n-butyle, i-butyle, t-butyle ; un groupe benzyle ; - R1 et R2 identiques ou différents représentent chacun un groupe choisi parmi les groupes alkyle de 1 à 15C, tel que méthyle, t-butyle ; cumyle ; (a,a-diméthylbenzyle) ; adamantyle ; trityle ; et trialkyl silyle (C3 à C35) ;SP 27834 PA 44 - X représente 0(R4), S (R4) ou N(R4) (R5) où R4 et R5 représentent chacun indépendamment un groupe alkyle de 1 à 15C tel qu'un groupe méthyle, éthyle ; ou un groupe benzyle ; - M est un métal du groupe 3 de la classification périodique des éléments tel que Y, La ou Nd. 2. Procédé selon la revendication 1, dans lequel la lactone est choisie parmi les lactones répondant aux formules suivantes : O O O O R (la) R (lb) (Ic) dans lesquelles R a la signification déjà donnée dans la revendication 1, et, de préférence, dans la formule (Ia), R représente H, méthyle ou, éthyle et dans la formule (Ib) R représente H, méthyle, éthyle ou propyle. 3. Procédé selon l'une quelconque des revendications précédentes, dans lequel la lactone (I) est une lactone racémique et le polyhydroxyalcanoate (PHA) préparé est un PHA syndiotactique. 4. Procédé selon la revendication 3, dans lequel la lactone est la (3-butyrolactone racémique ou la y-valérolactone racémique. (Id) 25SP 27834 PA 45 5. Procédé selon l'une quelconque des revendications 3 et 4, dans lequel le PHA préparé a un degré de syndiotacticité Pr de 70 à 99%. 6. Procédé selon l'une quelconque des revendications précédentes, dans lequel l'initiateur de formule (II) est choisi parmi les composés de formules suivantes . 3/O Me R 10 15SP 27834 PA 46 10SP 27834 PA 47 TH F,i 0ûNd- -0 (Ili) o O\ ~ Me 10 dans lesquelles R3 a la signification déjà donnée dans la revendication 1 et représente de préférence un groupe isopropyle. 7. Procédé selon l'une quelconque des revendications précédentes, dans lequel l'initiateur de formule (II) est le composé suivant :SP 27834 PA 48 Ph Ph 8. Procédé selon l'une quelconque des revendications précédentes, dans lequel la polymérisation est réalisée dans un solvant choisi parmi le toluène, le tétrahydrofuranne, le chlorobenzène et leurs mélanges. 9. Procédé selon l'une quelconque des revendications précédentes, dans lequel le rapport de la concentration en lactone sur celle de l'initiateur est de 50 à 5000, de préférence de 100 à 2000. 10. Procédé selon l'une quelconque des revendications précédentes, dans lequel la polymérisation est réalisée à une température de -30 à 120 C, de préférence de 0 à 60 C, de préférence encore de 15 à 30 C, par exemple de 20 C. 11. Procédé selon l'une quelconque des revendications précédentes, dans lequel la lactone est la (3-butylactone racémique, le complexe est le complexe de formule (IIl) selon la revendication 5, la polymérisation est réalisée dans le toluène à une température de -30 à 110 C, de préférence de 0 à 60 C,SP 27834 PA 49 et le rapport de la concentration en (3-butyrolactone sur celle de l'initiateur est de 100 à 2000. 12. Procédé selon l'une quelconque des revendications précédentes, dans lequel le polymère préparé a une masse moléculaire moyenne en nombre de 4000 à 500 000, de préférence de 8000 ou 9000 à 170 000. 13. Procédé selon l'une quelconque des revendications précédentes, dans lequel le polymère préparé a un indice polydispersité PDI de 1,01 à 1, 50, de préférence de 1,05 à 1,20. 14. Polymère de polyhydroxyalcanoate susceptible d'être obtenu par le procédé selon l'une quelconque des revendications 1 à 13. 15. Polymère selon la revendication 14, dans lequel le polyhydroxyalcanoate est un PHA syndiotactique susceptible d'être obtenu par polymérisation d'une lactone (I) racémique. 16. Polymère selon la revendication 15, dans lequel la lactone est la (3-butyrolactone racémique ou la y-valérolactone racémique. 17. Polymère selon l'une quelconque des revendications 15 et 16 qui a un degré de syndiotacticité de 70 à 99%.SP 27834 PA 50 18. Polymère selon l'une quelconque des revendications 14 à 17 qui a une masse moléculaire moyenne en nombre de 4000 à 500 000, de préférence de 8000 ou 9000 à 170 000. 19. Polymère selon l'une quelconque des revendications 14 à 18 qui a un indice de polydispersité PDI de 1,01 à 1,50, de préférence de 1,05 à 1,20. 10 20. Composition de matière comprenant le polymère de polyhydroxyalcanoate selon l'une quelconque des revendications 14 à 19 et d'autres ingrédients. 15 21. Composition selon la revendication 20, caractérisée en ce qu'elle est biodégradable. 22. Composition selon la revendication 21, comprenant en outre un ou plusieurs polymères 20 biodégradables différents du polyhydroxyalcanoate. 23. Composition selon l'une quelconque des revendications 20 à 23, dans lequel le polymère de polhydroxyalcanoate est présent à raison de 0, 1 à 25 99,9%, de préférence 1 à 99%, de préférence encore 5 à 90%, mieux 10 à 80%, mieux encore 20 à 70%, par exemple 40 à 60%, notamment 50%, ou 55% en poids de poids total de la composition. 30 24.Utilisation du polymère selon l'une quelconque des revendications 14 à 19 ou de la5SP 27834 PA 51 composition selon l'une quelconque des revendications 20 à 23, dans des emballages notamment alimentaires. 25. Utilisation du polymère selon l'une quelconque des revendications 14 à 19 ou de la composition selon l'une quelconque des revendications 20 à 23, dans des dispositifs et procédés biomédicaux ou pour des applications biomédicales. 26. Utilisation du polymère selon l'une quelconque des revendications 14 à 19 ou de la composition selon l'une quelconque des revendications 20 à 23, dans des fixations chirurgicales telles que des sutures, agrafes et plaques. 27. Utilisation du polymère selon l'une quelconque des revendications 14 à 19 ou de la composition selon l'une quelconque des revendications 20 à 23, pour la libération contrôlée, retardée de médicaments.25